(57)【要約】      （修正有）【課題】イオン交換性能、耐失透性が良好であり、しかも耐薬品性が高い強化ガラス及び強化ガラス板を提案する。【解決手段】表面に圧縮応力層を有する強化ガラスであって、ガラス組成として、質量％で、ＳｉＯ２  ５０〜８０％、Ａｌ２Ｏ３  １０〜３０％、Ｌｉ２Ｏ  ０〜２％、Ｎａ２Ｏ  ５〜２５％、Ｐ２Ｏ５  ０〜１０％を含有し、実質的にＡｓ２Ｏ３、Ｓｂ２Ｏ３、ＰｂＯ、及びＦを含有しないことを特徴とし、イオン交換処理されてなることを特徴とする。【選択図】なし【特許請求の範囲】
【請求項１】
表面に圧縮応力層を有する強化ガラスであって、
ガラス組成として、質量％で、ＳｉＯ２  ５０〜８０％、Ａｌ２Ｏ３  １０〜３０％、Ｌｉ２Ｏ  ０〜２％、Ｎａ２Ｏ  ５〜２５％、Ｐ２Ｏ５  ０〜１０％を含有し、実質的にＡｓ２Ｏ３、Ｓｂ２Ｏ３、ＰｂＯ、及びＦを含有しないことを特徴とする強化ガラス。
【請求項２】
ガラス組成として、質量％で、ＳｉＯ２  ５０〜８０％、Ａｌ２Ｏ３  １０〜３０％、Ｌｉ２Ｏ  ０〜１．７％、Ｎａ２Ｏ  １０〜２０％、ＣａＯ  ０〜２％、Ｐ２Ｏ５  ０．０１〜５％を含有し、実質的にＡｓ２Ｏ３、Ｓｂ２Ｏ３、ＰｂＯ、及びＦを含有しないことを特徴とする請求項１に記載の強化ガラス。
【請求項３】
ガラス組成として、質量％で、ＳｉＯ２  ５５〜７６％、Ａｌ２Ｏ３  １６．０超〜２１％、Ｌｉ２Ｏ  ０〜１．７％、Ｎａ２Ｏ  １０〜２０％、ＣａＯ  ０〜２％、ＢａＯ  ０〜２％、Ｐ２Ｏ５  ０．０１〜５％を含有し、実質的にＡｓ２Ｏ３、Ｓｂ２Ｏ３、ＰｂＯ、及びＦを含有しないことを特徴とする請求項１に記載の強化ガラス。
【請求項４】
ガラス組成として、質量％で、ＳｉＯ２  ５５〜７０％、Ａｌ２Ｏ３  １６．０超〜２１％、Ｌｉ２Ｏ  ０〜１．７％、Ｎａ２Ｏ  １０〜１６％、ＣａＯ  ０〜０．１％、ＢａＯ  ０〜２％、Ｂ２Ｏ３  ０〜１．０％未満、ＺｎＯ  ０〜１％、Ｆｅ２Ｏ３  ０〜１０００ｐｐｍ未満、Ｐ２Ｏ５  ０．０１〜５％を含有し、実質的にＡｓ２Ｏ３、Ｓｂ２Ｏ３、ＰｂＯ、及びＦを含有しないことを特徴とする請求項１に記載の強化ガラス。
【請求項５】
密度が２．４８ｇ／ｃｍ３以下であることを特徴とする請求項１〜４の何れか一項に記載の強化ガラス。
【請求項６】
８０℃、１０質量％の塩酸水溶液に２４時間浸漬させた際の質量減少が１００ｍｇ／ｃｍ２以下であることを特徴とする請求項１〜５の何れか一項に記載の強化ガラス。
【請求項７】
圧縮応力層の圧縮応力値が３００ＭＰａ以上、且つ応力深さが１０μｍ以上であることを特徴とする請求項１〜６の何れか一項に記載の強化ガラス。
【請求項８】
液相温度が１２００℃以下であることを特徴とする請求項１〜７の何れか一項に記載の強化ガラス。
【請求項９】
液相粘度が１０４．０ｄＰａ・ｓ以上であることを特徴とする請求項１〜８の何れか一項に記載の強化ガラス。
【請求項１０】
１０４．０ｄＰａ・ｓにおける温度が１３００℃以下であることを特徴とする請求項１〜９の何れか一項に記載の強化ガラス。
【請求項１１】
３０〜３８０℃の温度範囲における熱膨張係数が９８×１０−７／℃以下であることを特徴とする請求項１〜１０の何れか一項に記載の強化ガラス。
【請求項１２】
表面上に透明導電膜を有することを特徴とする請求項１〜１１の何れか一項に記載の強化ガラス。
【請求項１３】
請求項１〜１２の何れか一項に記載の強化ガラスからなることを特徴とする強化ガラス板。
【請求項１４】
長さ寸法５００ｍｍ以上、幅寸法３００ｍｍ以上、板厚０．５〜２．０ｍｍの強化ガラス板であって、
圧縮応力層の圧縮応力値が３００ＭＰａ以上、応力深さが１０μｍ以上であることを特徴とする請求項１２に記載の強化ガラス板。
【請求項１５】
オーバーフローダウンドロー法で成形されてなることを特徴とする請求項１３又は１４に記載の強化ガラス板。
【請求項１６】
４６０℃以下の温度でイオン交換処理されてなることを特徴とする請求項１３〜１５の何れか一項に記載の強化ガラス板。
【請求項１７】
イオン交換時間が６時間以内であることを特徴とする請求項１６に記載の強化ガラス板。
【請求項１８】
タッチパネルディスプレイに用いることを特徴とする請求項１３〜１７の何れか一項に記載の強化ガラス板。
【請求項１９】
携帯電話のカバーガラスに用いることを特徴とする請求項１３〜１７の何れか一項に記載の強化ガラス板。
【請求項２０】
太陽電池のカバーガラスに用いることを特徴とする請求項１３〜１７の何れか一項に記載の強化ガラス板。
【請求項２１】
ディスプレイの保護部材に用いることを特徴とする請求項１３〜１７の何れか一項に記載の強化ガラス板。
【請求項２２】
表面に圧縮応力層を有する強化ガラス板であって、
長さ寸法が５００ｍｍ以上、幅寸法が３００ｍｍ以上、板厚が０．５〜２．０ｍｍであり、
ガラス組成として、質量％で、ＳｉＯ２  ５５〜７０％、Ａｌ２Ｏ３  １６．０超〜２１％、Ｌｉ２Ｏ  ０〜１．７％、Ｎａ２Ｏ  １０〜２０％、ＣａＯ  ０〜２％、ＢａＯ  ０〜２％、ＺｎＯ  ０〜１％、Ｆｅ２Ｏ３  ０〜０．１％、Ｐ２Ｏ５  ０．０１〜５％を含有し、実質的にＡｓ２Ｏ３、Ｓｂ２Ｏ３、ＰｂＯ、及びＦを含有せず、
密度が２．４８ｇ／ｃｍ３以下、８０℃、１０質量％の塩酸で２４時間処理した際の質量減少が１００ｍｇ／ｃｍ２以下、圧縮応力層の圧縮応力値が３００ＭＰａ以上、応力深さが１０μｍ以上、液相温度が１２００℃以下、３０〜３８０℃の温度範囲における熱膨張係数が９８×１０−７／℃以下であることを特徴とする強化ガラス板。
【発明の詳細な説明】
【技術分野】
【０００１】
本発明は、強化ガラス及び強化ガラス板、特に、携帯電話、デジタルカメラ、ＰＤＡ（携帯端末）、太陽電池のカバーガラス、或いはディスプレイ、特にタッチパネルディスプレイのガラス基板に好適な強化ガラス及び強化ガラス板に関する。
【背景技術】
【０００２】
携帯電話、デジタルカメラ、ＰＤＡ、タッチパネルディスプレイ、大型テレビ、非接触給電等のデバイスは、益々普及する傾向にある。
【０００３】
これらの用途には、イオン交換処理等で強化処理した強化ガラスが用いられている（特許文献１、非特許文献１参照）。
【０００４】
また、近年では、デジタルサイネージ、マウス、スマートフォン等の外装部品に強化ガラスを使用することが増えてきた。
【０００５】
強化ガラスの主な要求特性として、（１）高い機械的強度、（２）高い耐傷性、（３）高い耐薬品性、（４）低コスト等が挙げられる。
【０００６】
特に、スマートフォンの用途では、フォトレジスト工程等により透明導電膜を成膜する工程が存在し、強化ガラスは、この工程で薬品に曝される。よって、この用途では、強化ガラスの耐薬品性が重要視される。
【先行技術文献】
【特許文献】
【０００７】
【特許文献１】特開２００６−８３０４５号公報
【非特許文献】
【０００８】
【非特許文献１】泉谷徹郎等、「新しいガラスとその物性」、初版、株式会社経営システム研究所、１９８４年８月２０日、ｐ．４５１−４９８
【発明の開示】
【発明が解決しようとする課題】
【０００９】
Ａｌ２Ｏ３高含有ガラスは、イオン交換性能が高いため、イオン交換処理によって、機械的強度と耐傷性を高めることができる。
【００１０】
しかし、Ａｌ２Ｏ３高含有ガラスは、液相粘度を高めることが困難である。
【００１１】
また、Ａｌ２Ｏ３高含有ガラスは、耐薬品性を高めることが困難である。耐薬品性を高める手段として、一般的に、ＣａＯ等のアルカリ土類金属酸化物を添加することが知られているが、これらの成分を添加すると、強化用ガラスのイオン交換性能が低下してしまう。
【００１２】
イオン交換処理は、通常、高温（例えば３００〜５００℃）のＫＮＯ３溶融塩中に強化用ガラスを浸漬することにより行われる。強化用ガラスのイオン交換性能が低い程、イオン交換温度の高温化又はイオン交換時間の長時間化が必要になり、結果として、強化ガラスの製造コストが高騰する虞がある。
【００１３】
そこで、本発明は、上記事情に鑑み成されたものであり、その技術的課題は、イオン交換性能、耐失透性が良好であり、しかも耐薬品性が高い強化ガラス及び強化ガラス板を創案することである。
【課題を解決するための手段】
【００１４】
本発明者は、種々の検討を行った結果、ガラス組成を厳密に規制することにより、上記技術的課題を解決できることを見出し、本発明として、提案するものである。すなわち、本発明の強化ガラスは、表面に圧縮応力層を有する強化ガラスであって、ガラス組成として、質量％で、ＳｉＯ２  ５０〜８０％、Ａｌ２Ｏ３  １０〜３０％、Ｌｉ２Ｏ  ０〜２％、Ｎａ２Ｏ  ５〜２５％、Ｐ２Ｏ５  ０〜１０％を含有し、実質的にＡｓ２Ｏ３、Ｓｂ２Ｏ３、ＰｂＯ、及びＦを含有しないことを特徴とする。ここで、「実質的にＡｓ２Ｏ３を含有しない」とは、ガラス成分として積極的にＡｓ２Ｏ３を添加しないものの、不純物レベルで混入する場合を許容する趣旨であり、具体的には、Ａｓ２Ｏ３の含有量が０．１質量％未満であることを指す。「実質的にＳｂ２Ｏ３を含有しない」とは、ガラス成分として積極的にＳｂ２Ｏ３を添加しないものの、不純物レベルで混入する場合を許容する趣旨であり、具体的には、Ｓｂ２Ｏ３の含有量が０．１質量％未満であることを指す。「実質的にＰｂＯを含有しない」とは、ガラス成分として積極的にＰｂＯを添加しないものの、不純物レベルで混入する場合を許容する趣旨であり、具体的には、ＰｂＯの含有量が０．１質量％未満であることを指す。「実質的にＦを含有しない」とは、ガラス成分として積極的にＦを添加しないものの、不純物レベルで混入する場合を許容する趣旨であり、具体的には、Ｆの含有量が０．１質量％未満であることを指す。
【００１５】
ガラス組成中にＡｌ２Ｏ３とアルカリ金属酸化物（特にＮａ２Ｏ）を所定量導入すると、イオン交換性能と耐失透性を高めることができる。更に、Ｐ２Ｏ５を所定量導入すれば、イオン交換性能を更に高め、耐薬品性を高めることができる。
【００１６】
第二に、本発明の強化ガラスは、ガラス組成として、質量％で、ＳｉＯ２  ５０〜８０％、Ａｌ２Ｏ３  １０〜３０％、Ｌｉ２Ｏ  ０〜１．７％、Ｎａ２Ｏ  １０〜２０％、ＣａＯ  ０〜２％、Ｐ２Ｏ５  ０．０１〜５％を含有し、実質的にＡｓ２Ｏ３、Ｓｂ２Ｏ３、ＰｂＯ、及びＦを含有しないことが好ましい。
【００１７】
第三に、本発明の強化ガラスは、ガラス組成として、質量％で、ＳｉＯ２  ５５〜７６％、Ａｌ２Ｏ３  １６．０超〜２１％、Ｌｉ２Ｏ  ０〜１．７％、Ｎａ２Ｏ  １０〜２０％、ＣａＯ  ０〜２％、ＢａＯ  ０〜２％、Ｐ２Ｏ５  ０．０１〜５％を含有し、実質的にＡｓ２Ｏ３、Ｓｂ２Ｏ３、ＰｂＯ、及びＦを含有しないことが好ましい。
【００１８】
第四に、本発明の強化ガラスは、ガラス組成として、質量％で、ＳｉＯ２  ５５〜７０％、Ａｌ２Ｏ３  １６．０超〜２１％、Ｌｉ２Ｏ  ０〜１．７％、Ｎａ２Ｏ  １０〜１６％、ＣａＯ  ０〜０．１％、ＢａＯ  ０〜２％、Ｂ２Ｏ３  ０〜１．０％未満、ＺｎＯ  ０〜１％、Ｆｅ２Ｏ３  ０〜０．１％、Ｐ２Ｏ５  ０．０１〜５％を含有し、実質的にＡｓ２Ｏ３、Ｓｂ２Ｏ３、ＰｂＯ、及びＦを含有しないことが好ましい。
【００１９】
第五に、本発明の強化ガラスは、密度が２．４８ｇ／ｃｍ３以下であることが好ましい。ここで、「密度」は、周知のアルキメデス法で測定可能である。
【００２０】
第六に、本発明の強化ガラスは、８０℃、１０質量％の塩酸水溶液に２４時間浸漬させた際の質量減少が１００ｍｇ／ｃｍ２以下であることが好ましい。ここで、「質量減少」は、８０℃、１０質量％の塩酸水溶液に２４時間浸漬させた後の質量減少であり、まず塩酸水溶液中に浸漬させる前の評価試料の質量と表面積を測定し、次に塩酸水溶液に浸漬させた後の評価試料の質量を測定し、最後に（浸漬前の質量−浸漬後の質量）／（浸漬前の表面積）の式に当て嵌めることにより算出可能である。
【００２１】
第七に、本発明の強化ガラスは、圧縮応力層の圧縮応力値が３００ＭＰａ以上、且つ応力深さが１０μｍ以上であることが好ましい。ここで、「圧縮応力層の圧縮応力値」と「応力深さ」は、表面応力計（例えば、株式会社東芝製ＦＳＭ−６０００）を用いて、評価試料を観察した際に、観察される干渉縞の本数とその間隔から算出される値を指す。
【００２２】
第八に、本発明の強化ガラスは、液相温度が１２００℃以下であることが好ましい。ここで、「液相温度」は、標準篩３０メッシュ（篩目開き５００μｍ）を通過し、５０メッシュ（篩目開き３００μｍ）に残るガラス粉末を白金ボートに入れて、温度勾配炉中に２４時間保持した後、結晶が析出する温度を指す。
【００２３】
第九に、本発明の強化ガラスは、液相粘度が１０４．０ｄＰａ・ｓ以上であることが好ましい。ここで、「液相粘度」は、液相温度における粘度を白金球引き上げ法で測定した値を指す。
【００２４】
第十に、本発明の強化ガラスは、１０４．０ｄＰａ・ｓにおける温度が１３００℃以下であることが好ましい。ここで、「１０４．０ｄＰａ・ｓにおける温度」は、白金球引き上げ法で測定した値を指す。
【００２５】
第十一に、本発明の強化ガラスは、３０〜３８０℃の温度範囲における熱膨張係数が９８×１０−７／℃以下であることが好ましい。ここで、「３０〜３８０℃の温度範囲における熱膨張係数」は、ディラトメーターで測定した平均値を指す。
【００２６】
第十二に、本発明の強化ガラスは、表面上に透明導電膜を有することが好ましい。
【００２７】
第十三に、本発明の強化ガラス板は、上記の強化ガラスからなることを特徴とする。
【００２８】
第十四に、本発明の強化ガラス板は、長さ寸法５００ｍｍ以上、幅寸法３００ｍｍ以上、板厚０．５〜２．０ｍｍの強化ガラス板であって、圧縮応力層の圧縮応力値が３００ＭＰａ以上、応力深さが１０μｍ以上であることが好ましい。
【００２９】
第十五に、本発明の強化ガラス板は、オーバーフローダウンドロー法で成形されてなることが好ましい。ここで、「オーバーフローダウンドロー法」は、耐熱性の成形体の両側から溶融ガラスを溢れさせて、溢れた溶融ガラスを成形体の下端で合流させながら、下方に延伸成形してガラス板を製造する方法である。オーバーフローダウンドロー法では、ガラス板の表面となるべき面は成形体の表面に接触せず、自由表面の状態で成形される。このため、未研磨で表面品位が良好なガラス板を安価に製造することができる。
【００３０】
第十六に、本発明の強化ガラス板は、４６０℃以下の温度でイオン交換処理されてなることが好ましい。
【００３１】
第十七に、本発明の強化ガラス板は、イオン交換時間が６時間以内であることが好ましい。
【００３２】
第十八に、本発明の強化ガラス板は、タッチパネルディスプレイに用いることが好ましい。
【００３３】
第十九に、本発明の強化ガラス板は、携帯電話のカバーガラスに用いることが好ましい。
【００３４】
第二十に、本発明の強化ガラス板は、太陽電池のカバーガラスに用いることが好ましい。
【００３５】
第二十一に、本発明の強化ガラス板は、ディスプレイの保護部材に用いることが好ましい。
【００３６】
第二十二に、本発明の強化ガラス板は、表面に圧縮応力層を有する強化ガラス板であって、長さ寸法が５００ｍｍ以上、幅寸法が３００ｍｍ以上、板厚が０．５〜２．０ｍｍであり、ガラス組成として、質量％で、ＳｉＯ２  ５５〜７０％、Ａｌ２Ｏ３  １６．０超〜２１％、Ｌｉ２Ｏ  ０〜１．７％、Ｎａ２Ｏ  １０〜２０％、ＣａＯ  ０〜２％、ＢａＯ  ０〜２％、ＺｎＯ  ０〜１％、Ｆｅ２Ｏ３  ０〜１０００ｐｐｍ未満、Ｐ２Ｏ５  ０．０１〜５％を含有し、実質的にＡｓ２Ｏ３、Ｓｂ２Ｏ３、ＰｂＯ、及びＦを含有せず、密度が２．４８ｇ／ｃｍ３以下、８０℃、１０質量％の塩酸水溶液で２４時間処理した際の質量減少が１００ｍｇ／ｃｍ２以下、圧縮応力層の圧縮応力値が３００ＭＰａ以上、応力深さが１０μｍ以上、液相温度が１２００℃以下、３０〜３８０℃の温度範囲における熱膨張係数が９８×１０−７／℃以下であることを特徴とする。
【発明を実施するための形態】
【００３７】
本発明の強化ガラスは、その表面に圧縮応力層を有する。表面に圧縮応力層を形成する方法として、物理強化法と化学強化法がある。本発明の強化ガラスは、化学強化法で作製されてなることが好ましい。
【００３８】
化学強化法は、ガラスの歪点以下の温度でイオン交換処理によりガラス表面にイオン半径が大きいアルカリイオンを導入する方法である。化学強化法で圧縮応力層を形成すれば、ガラスの厚みが小さい場合でも、圧縮応力層を適正に形成し得ると共に、圧縮応力層を形成した後に、強化ガラスを切断しても、風冷強化法等の物理強化法のように、強化ガラスが容易に破壊しない。
【００３９】
本発明の強化ガラスにおいて、上記のように各成分の含有範囲を限定した理由を下記に示す。なお、各成分の含有範囲の説明において、％表示は、特に断りがない限り、質量％を指す。
【００４０】
ＳｉＯ２は、ガラスのネットワークを形成する成分である。ＳｉＯ２の含有量は５０〜８０％であり、好ましくは５１〜７７％、５２〜７５％、５３〜７４％、５５〜７３％、特に５５〜７０％である。ＳｉＯ２の含有量が少な過ぎると、ガラス化し難くなったり、熱膨張係数が高くなり過ぎて、耐熱衝撃性が低下し易くなったり、耐薬品性が低下し易くなる。一方、ＳｉＯ２の含有量が多過ぎると、溶融性や成形性が低下し易くなり、また熱膨張係数が低くなり過ぎて、周辺材料の熱膨張係数に整合させ難くなる。
【００４１】
Ａｌ２Ｏ３は、イオン交換性能を高める成分であり、また歪点やヤング率を高める成分である。Ａｌ２Ｏ３の含有量は５〜３０％である。Ａｌ２Ｏ３の含有量が少な過ぎると、イオン交換性能を十分に発揮できない虞が生じる。よって、Ａｌ２Ｏ３の好適な下限範囲は１２％以上、１３％以上、１４％以上、１５％以上、１５．５％以上、１６．０％超、１６．１％以上、１６．３％以上、１６．５％以上、１７．１％以上、特に１７．５％以上である。一方、Ａｌ２Ｏ３の含有量が多過ぎると、ガラスに失透結晶が析出し易くなって、オーバーフローダウンドロー法等でガラス板を成形し難くなる。また熱膨張係数が低くなり過ぎて、周辺材料の熱膨張係数に整合させ難くなる。また耐薬品性も低下し、酸処理工程に適用し難くなる。更には高温粘性が高くなり、溶融性が低下し易くなる。よって、Ａｌ２Ｏ３の好適な上限範囲は２８％以下、２６％以下、２４％以下、２２％以下、２１％以下、２０％以下、特に１９％以下である。
【００４２】
Ｌｉ２Ｏは、イオン交換成分であり、また高温粘度を低下させて、溶融性や成形性を高める成分であると共に、ヤング率を高める成分である。更にＬｉ２Ｏは、アルカリ金属酸化物の中では圧縮応力値を高める効果が大きいが、Ｎａ２Ｏを７％以上含むガラス系において、Ｌｉ２Ｏの含有量が極端に多くなると、かえって圧縮応力値が低下する傾向がある。また、Ｌｉ２Ｏの含有量が多過ぎると、液相粘度が低下して、ガラスが失透し易くなることに加えて、熱膨張係数が高くなり過ぎて、耐熱衝撃性が低下したり、周辺材料の熱膨張係数に整合させ難くなる。更に、低温粘性が低下し過ぎて、応力緩和が起こり易くなり、かえって圧縮応力値が低下する場合がある。よって、Ｌｉ２Ｏの含有量は０〜２％であり、好ましくは０〜１．７％、０〜１．５％、０〜１％、０〜１．０％未満、０〜０．５％、特に０〜０．３％である。
【００４３】
Ｎａ２Ｏは、イオン交換成分であり、また高温粘度を低下させて、溶融性や成形性を高める成分である。また、Ｎａ２Ｏは、耐失透性を改善する成分でもある。Ｎａ２Ｏの含有量が少な過ぎると、溶融性が低下したり、熱膨張係数が低下したり、イオン交換性能が低下し易くなる。よって、Ｎａ２Ｏの含有量は５％以上であり、好適な下限範囲は７％以上、７．０％超、８％以上、９％以上、１０％以上、１１％以上、特に１２％以上である。一方、Ｎａ２Ｏの含有量が多過ぎると、熱膨張係数が高くなり過ぎて、耐熱衝撃性が低下したり、周辺材料の熱膨張係数に整合させ難くなったり、耐薬品性が低下し易くなる。また、歪点が低下し過ぎたり、ガラス組成の成分バランスを欠き、かえって耐失透性が低下する場合がある。よって、Ｎａ２Ｏの含有量は２５％以下であり、好適な上限範囲は２３％以下、２１％以下、２０％以下、１９％以下、１７％以下、１６％以下、１５％以下、１４．５％以下、１４％以下、１３．５４％以下、特に１３％以下である。
【００４４】
Ｐ２Ｏ５の含有量は０〜１０％である。Ｐ２Ｏ５は、イオン交換性能を高める成分であり、特に応力深さを大きくする成分である。また、Ａｌ２Ｏ３高含有ガラスにおいて、耐薬品性や耐失透性を高める成分である。よって、Ｐ２Ｏ５の好適な下限範囲は０％超、０．００１％以上、０．００５％以上、０．０１％以上、０．１％以上、０．５％以上、特に１％以上である。しかし、Ｐ２Ｏ５の含有量が多過ぎると、ガラスが分相したり、かえって耐薬品性が低下し易くなる。よって、Ｐ２Ｏ５の好適な上限範囲は５％以下、４％以下、特に３％以下である。
【００４５】
上記成分以外にも、例えば、以下の成分を添加してもよい。
【００４６】
Ｂ２Ｏ３は、高温粘度や密度を低下させると共に、ガラスを安定化させて結晶を析出させ難くし、また液相温度を低下させる成分である。しかし、Ｂ２Ｏ３の含有量が多過ぎると、イオン交換によって、ヤケと呼ばれるガラス表面の着色が発生したり、耐水性が低下したり、応力深さが小さくなり易い。よって、Ｂ２Ｏ３の含有量は、好ましくは０〜６％、０〜５％、０〜４％、０〜３％、０〜２％、０〜２．０％未満、０〜１．５％、０〜１％、特に０〜０．５％である。なお、Ｂ２Ｏ３を導入する場合、Ｂ２Ｏ３の含有量は、好ましくは０．０１％以上、０．１％以上、０．３％以上、特に０．５％以上である。
【００４７】
Ｋ２Ｏは、イオン交換を促進する成分であり、アルカリ金属酸化物の中では応力深さを大きくし易い成分である。また高温粘度を低下させて、溶融性や成形性を高める成分である。更には、耐失透性を改善する成分でもある。しかし、Ｋ２Ｏの含有量が多過ぎると、熱膨張係数が高くなり過ぎて、耐熱衝撃性が低下したり、周辺材料の熱膨張係数に整合させ難くなる。また歪点が低下し過ぎたり、ガラス組成の成分バランスを欠き、かえって耐失透性が低下する傾向がある。よって、Ｋ２Ｏの好適な上限範囲は１０％以下、９％以下、８％以下、７％以下、特に６％以下である。なお、Ｋ２Ｏを添加する場合、好適な添加量は０．１％以上、０．５％以上、１％以上、１．５％以上、特に２％以上である。また、Ｋ２Ｏの添加を可及的に避ける場合は、０〜１．９％、０〜１．３５％、０〜１％、０〜１．０％未満、特に０〜０．０５％が好ましい。
【００４８】
ＭｇＯは、高温粘度を低下させて、溶融性や成形性を高めたり、歪点やヤング率を高める成分であり、アルカリ土類金属酸化物の中では、イオン交換性能を高める効果が大きい成分である。よって、ＭｇＯの含有量は０〜１０％が好ましい。しかし、ＭｇＯの含有量が多過ぎると、密度や熱膨張係数が高くなり易く、またガラスが失透し易くなる傾向がある。よって、ＭｇＯの好適な含有量は０〜９％、０〜８％、０〜７％、０〜６％、０〜５％、特に０〜４％である。なお、ＭｇＯを導入する場合、ＭｇＯの含有量は、好ましくは０．０１％以上、０．１％以上、０．５％以上、特に１％以上である。
【００４９】
ＣａＯは、他の成分と比較して、耐失透性の低下を伴うことなく、高温粘度を低下させて、溶融性や成形性を高めたり、歪点やヤング率を高める効果が大きい。しかし、ＣａＯの含有量が多過ぎると、密度や熱膨張係数が高くなり、またガラス組成の成分バランスを欠いて、かえってガラスが失透し易くなったり、イオン交換性能が低下したり、イオン交換溶液を劣化させ易くなる傾向がある。よって、ＣａＯの好適な含有量は０〜６％、０〜５％、０〜４％、０〜３．５％、０〜３％、０〜２％、０〜１％、０〜０．４％、０〜０．２％、０〜０．１％、特に０〜０．１％未満である。
【００５０】
ＳｒＯは、高温粘度を低下させて、溶融性や成形性を高めたり、歪点やヤング率を高める成分であるが、その含有量が多過ぎると、イオン交換反応が阻害され易くなることに加えて、密度や熱膨張係数が高くなったり、ガラスが失透し易くなる。よって、ＳｒＯの好適な含有量は０〜１．５％、０〜１％、０〜０．５％、０〜０．１％、特に０〜０．１％未満である。
【００５１】
ＢａＯは、高温粘度を低下させて、溶融性や成形性を高めたり、歪点やヤング率を高める成分である。しかし、ＢａＯの含有量が多過ぎると、イオン交換反応が阻害され易くなること加えて、密度や熱膨張係数が高くなったり、ガラスが失透し易くなる。よって、ＢａＯの好適な含有量は０〜６％、０〜３％、０〜２％、０〜１．５％、０〜１％、０〜０．５％、０〜０．１％、特に０〜０．１％未満である。
【００５２】
ＴｉＯ２は、イオン交換性能を高める成分であり、また高温粘度を低下させる成分であるが、その含有量が多過ぎると、ガラスが着色したり、失透し易くなる。よって、ＴｉＯ２の含有量は０〜４．５％、０〜１％、０〜０．５％、０〜０．３％、０〜０．１％、０〜０．０５％、特に０〜０．０１％が好ましい。
【００５３】
ＺｒＯ２は、イオン交換性能を顕著に高める成分であると共に、液相粘度付近の粘性や歪点を高める成分である。よって、ＺｒＯ２の好適な下限範囲は０．００１％以上、０．００５％以上、０．０１％以上、特に０．０５％以上である。しかし、ＺｒＯ２の含有量が多過ぎると、耐失透性が著しく低下すると共に、クラックレジスタンスが低下する虞があり、また密度が高くなり過ぎる虞もある。よって、ＺｒＯ２の好適な上限範囲は５％以下、４％以下、３％以下、２％以下、１％以下、０．５％以下、０．３％以下、０．１％以下、特に０．１％未満である。
【００５４】
ＺｎＯは、イオン交換性能を高める成分であり、特に圧縮応力値を高める効果が大きい成分である。また低温粘性を低下させずに、高温粘性を低下させる成分である。しかし、ＺｎＯの含有量が多過ぎると、ガラスが分相したり、耐失透性が低下したり、密度が高くなったり、応力深さが小さくなる傾向がある。よって、ＺｎＯの含有量は０〜６％、０〜５％、０〜３％、０〜２％、特に０〜１％が好ましい。
【００５５】
清澄剤として、Ｃｌ、ＳＯ３、ＣｅＯ２の群（好ましくはＣｌ、ＳＯ３の群）から選択された一種又は二種以上を０〜３％添加してもよい。
【００５６】
ＳｎＯ２は、イオン交換性能を高める効果を有する。よって、ＳｎＯ２の含有量は０〜３％、０．０１〜３％、０．０５〜３％、特に０．１〜３％、特に０．２〜３％が好ましい。
【００５７】
清澄効果とイオン交換性能を高める効果を同時に享受する観点から、ＳｎＯ２＋ＳＯ３＋Ｃｌの含有量は０．０１〜３％、０．０５〜３％、０．１〜３％、特に０．２〜３％が好ましい。なお、「ＳｎＯ２＋ＳＯ３＋Ｃｌ」は、ＳｎＯ２、Ｃｌ、及びＳＯ３の合量である。
【００５８】
Ｆｅ２Ｏ３の含有量は１０００ｐｐｍ未満（０．１％未満）、８００ｐｐｍ未満、６００ｐｐｍ未満、４００ｐｐｍ未満、特に３００ｐｐｍ未満が好ましい。更に、Ｆｅ２Ｏ３の含有量を上記範囲に規制した上で、モル比ＳｎＯ２／（Ｆｅ２Ｏ３＋ＳｎＯ２）を０．８以上、０．９以上、特に０．９５以上に規制することが好ましい。このようにすれば、板厚１ｍｍにおける透過率（４００〜７７０ｎｍ）が向上し易くなる（例えば９０％以上）。
【００５９】
Ｎｂ２Ｏ５、Ｌａ２Ｏ３等の希土類酸化物は、ヤング率を高める成分である。しかし、原料自体のコストが高く、また多量に添加すると、耐失透性が低下し易くなる。よって、希土類酸化物の含有量は３％以下、２％以下、１％以下、０．５％以下、特に０．１％以下が好ましい。
【００６０】
本発明の強化ガラスは、環境的配慮から、ガラス組成として、実質的にＡｓ２Ｏ３、Ｓｂ２Ｏ３、ＰｂＯ、及びＦを含有しない。また、環境的配慮から、実質的にＢｉ２Ｏ３を含有しないことも好ましい。「実質的にＢｉ２Ｏ３を含有しない」とは、ガラス成分として積極的にＢｉ２Ｏ３を添加しないものの、不純物として混入する場合を許容する趣旨であり、具体的には、Ｂｉ２Ｏ３の含有量が０．０５％未満であることを指す。
【００６１】
本発明の強化ガラスにおいて、各成分の好適な含有範囲を適宜選択し、好適なガラス組成範囲とすることが可能である。その中でも、特に好適なガラス組成範囲は以下の通りである。
（１）質量％で、ＳｉＯ２  ５０〜８０％、Ａｌ２Ｏ３  １０〜３０％、Ｌｉ２Ｏ  ０〜２％、Ｎａ２Ｏ  ５〜２５％、Ｐ２Ｏ５  ０〜５％を含有し、実質的にＡｓ２Ｏ３、Ｓｂ２Ｏ３、ＰｂＯ、及びＦを含有しない。
（２）質量％で、ＳｉＯ２  ５０〜８０％、Ａｌ２Ｏ３  １０〜３０％、Ｌｉ２Ｏ  ０〜２％、Ｎａ２Ｏ  １０〜２０％、ＣａＯ  ０〜２％、Ｐ２Ｏ５  ０．０１〜５％を含有し、実質的にＡｓ２Ｏ３、Ｓｂ２Ｏ３、ＰｂＯ、及びＦを含有しない。
（３）質量％で、ＳｉＯ２  ５５〜７６％、Ａｌ２Ｏ３  １６．０超〜２１％、Ｌｉ２Ｏ  ０〜１．７％、Ｎａ２Ｏ  １０〜２５％、ＣａＯ  ０〜２％、Ｐ２Ｏ５  ０．０１〜５％を含有し、実質的にＡｓ２Ｏ３、Ｓｂ２Ｏ３、ＰｂＯ、及びＦを含有しない。
（４）質量％で、ＳｉＯ２  ５５〜７６％、Ａｌ２Ｏ３  １６．０超〜２１％、Ｌｉ２Ｏ  ０〜１．７％、Ｎａ２Ｏ  １０〜２０％、ＣａＯ  ０〜２％、ＢａＯ  ０〜２％、Ｐ２Ｏ５  ０．０１〜５％を含有し、実質的にＡｓ２Ｏ３、Ｓｂ２Ｏ３、ＰｂＯ、及びＦを含有しない。
（５）質量％で、ＳｉＯ２  ５５〜７３％、Ａｌ２Ｏ３  １６．０超〜２１％、Ｌｉ２Ｏ  ０〜１．７％、Ｎａ２Ｏ  １０〜２０％、ＣａＯ  ０〜２％、ＢａＯ  ０〜２％、ＺｎＯ  ０〜１％、Ｐ２Ｏ５  ０．０１〜５％を含有し、実質的にＡｓ２Ｏ３、Ｓｂ２Ｏ３、ＰｂＯ、及びＦを含有しない。
（６）質量％で、ＳｉＯ２  ５５〜７０％、Ａｌ２Ｏ３  １６．０超〜２１％、Ｌｉ２Ｏ  ０〜１．７％、Ｎａ２Ｏ  １０〜１６％、ＣａＯ  ０〜０．１％、ＢａＯ  ０〜２％、Ｂ２Ｏ３  ０〜１．０％未満、ＺｎＯ  ０〜１％、Ｆｅ２Ｏ３  ０〜１０００ｐｐｍ未満、Ｐ２Ｏ５  ０．０１〜５％を含有し、実質的にＡｓ２Ｏ３、Ｓｂ２Ｏ３、ＰｂＯ、及びＦを含有しない。
【００６２】
本発明の強化ガラスは、例えば、下記の特性を有することが好ましい。
【００６３】
本発明の強化ガラスは、上記の通り、表面に圧縮応力層を有している。圧縮応力層の圧縮応力値は、好ましくは３００ＭＰａ以上、４００ＭＰａ以上、５００ＭＰａ以上、６００ＭＰａ以上、７００ＭＰａ以上、８００ＭＰａ以上、９００ＭＰａ以上、特に９００〜１５００ＭＰａである。圧縮応力値が大きい程、強化ガラスの機械的強度が高くなる。なお、ガラス組成中のＡｌ２Ｏ３、ＴｉＯ２、ＺｒＯ２、ＭｇＯ、ＺｎＯの含有量を増加させたり、ＳｒＯ、ＢａＯの含有量を低減すれば、圧縮応力値が大きくなる傾向がある。また、イオン交換時間を短くしたり、イオン交換溶液の温度を下げれば、圧縮応力値が大きくなる傾向がある。
【００６４】
応力深さは、好ましくは１０μｍ以上、１５μｍ以上、２０μｍ以上、３０μｍ以上、４０μｍ以上、特に５０μｍ以上である。応力深さが大きい程、強化ガラスに深い傷が付いても、強化ガラスが割れ難くなると共に、機械的強度のばらつきが小さくなる。なお、ガラス組成中のＫ２Ｏ、Ｐ２Ｏ５の含有量を増加させたり、ＳｒＯ、ＢａＯの含有量を低減すれば、応力深さが大きくなる傾向がある。また、イオン交換時間を長くしたり、イオン交換溶液の温度を上げれば、応力深さが大きくなる傾向がある。
【００６５】
本発明の強化ガラスにおいて、密度は２．６ｇ／ｃｍ３以下、２．５５ｇ／ｃｍ３以下、２．５０ｇ／ｃｍ３以下、２．４８ｇ／ｃｍ３以下、特に２．４５ｇ／ｃｍ３以下が好ましい。密度が小さい程、強化ガラスを軽量化することができる。なお、ガラス組成中のＳｉＯ２、Ｂ２Ｏ３、Ｐ２Ｏ５の含有量を増加させたり、アルカリ金属酸化物、アルカリ土類金属酸化物、ＺｎＯ、ＺｒＯ２、ＴｉＯ２の含有量を低減すれば、密度が低下し易くなる。
【００６６】
本発明の強化ガラスにおいて、３０〜３８０℃の温度範囲における熱膨張係数は１００×１０−７／℃以下、９８×１０−７／℃以下、９５×１０−７／℃以下、９３×１０−７／℃以下、９０×１０−７／℃以下、８８×１０−７／℃以下、特に８５×１０−７／℃以下が好ましい。熱膨張係数を上記範囲に規制すれば、熱衝撃によって破損し難くなるため、強化処理前の予熱や強化処理後の除冷に要する時間を短縮することができる。結果として、強化ガラスの製造コストを低廉化することができる。また、金属、有機系接着剤等の部材の熱膨張係数に整合し易くなり、金属、有機系接着剤等の部材の剥離を防止し易くなる。なお、ガラス組成中のアルカリ金属酸化物、アルカリ土類金属酸化物の含有量を増加すれば、熱膨張係数が高くなり易く、逆にアルカリ金属酸化物、アルカリ土類金属酸化物の含有量を低減すれば、熱膨張係数が低下し易くなる。
【００６７】
本発明の強化ガラスにおいて、１０４．０ｄＰａ・ｓにおける温度は１３００℃以下、１２８０℃以下、１２５０℃以下、１２２０℃以下、特に１２００℃以下が好ましい。１０４．０ｄＰａ・ｓにおける温度が低い程、成形設備への負担が軽減されて、成形設備が長寿命化し、結果として、強化ガラスの製造コストを低廉化し易くなる。アルカリ金属酸化物、アルカリ土類金属酸化物、ＺｎＯ、Ｂ２Ｏ３、ＴｉＯ２の含有量を増加させたり、ＳｉＯ２、Ａｌ２Ｏ３の含有量を低減すれば、１０４．０ｄＰａ・ｓにおける温度が低下し易くなる。
【００６８】
本発明の強化ガラスにおいて、１０２．５ｄＰａ・ｓにおける温度は１６５０℃以下、１６００℃以下、１５８０℃以下、特に１５５０℃以下が好ましい。１０２．５ｄＰａ・ｓにおける温度が低い程、低温溶融が可能になり、溶融窯等のガラス製造設備への負担が軽減されると共に、泡品位を高め易くなる。すなわち、１０２．５ｄＰａ・ｓにおける温度が低い程、強化ガラスの製造コストを低廉化し易くなる。ここで、「１０２．５ｄＰａ・ｓにおける温度」は、例えば、白金球引き上げ法で測定可能である。なお、１０２．５ｄＰａ・ｓにおける温度は、溶融温度に相当する。また、ガラス組成中のアルカリ金属酸化物、アルカリ土類金属酸化物、ＺｎＯ、Ｂ２Ｏ３、ＴｉＯ２の含有量を増加させたり、ＳｉＯ２、Ａｌ２Ｏ３の含有量を低減すれば、１０２．５ｄＰａ・ｓにおける温度が低下し易くなる。
【００６９】
本発明の強化ガラスにおいて、液相温度は１２００℃以下、１１５０℃以下、１１００℃以下、１０８０℃以下、１０５０℃以下、１０２０℃以下、特に１０００℃以下が好ましい。なお、液相温度が低い程、耐失透性や成形性が向上する。なお、ガラス組成中のＮａ２Ｏ、Ｋ２Ｏ、Ｂ２Ｏ３の含有量を増加させたり、Ａｌ２Ｏ３、Ｌｉ２Ｏ、ＭｇＯ、ＺｎＯ、ＴｉＯ２、ＺｒＯ２の含有量を低減すれば、液相温度が低下し易くなる。
【００７０】
本発明の強化ガラスにおいて、液相粘度は１０４．０ｄＰａ・ｓ以上、１０４．４ｄＰａ・ｓ以上、１０４．８ｄＰａ・ｓ以上、１０５．０ｄＰａ・ｓ以上、１０５．３ｄＰａ・ｓ以上、１０５．５ｄＰａ・ｓ以上、１０５．７ｄＰａ・ｓ以上、１０５．８ｄＰａ・ｓ以上、特に１０６．０ｄＰａ・ｓ以上が好ましい。なお、液相粘度が高い程、耐失透性や成形性が向上する。また、ガラス組成中のＮａ２Ｏ、Ｋ２Ｏの含有量を増加させたり、Ａｌ２Ｏ３、Ｌｉ２Ｏ、ＭｇＯ、ＺｎＯ、ＴｉＯ２、ＺｒＯ２の含有量を低減すれば、液相粘度が高くなり易い。
【００７１】
本発明の強化ガラスにおいて、８０℃、１０質量％の塩酸水溶液に２４時間浸漬させた際の質量減少は、好ましくは１５０ｍｇ／ｃｍ２以下、１００ｍｇ／ｃｍ２以下、５０ｍｇ／ｃｍ２以下、１０ｍｇ／ｃｍ２以下、５ｍｇ／ｃｍ２以下、３ｍｇ／ｃｍ２以下、１ｍｇ／ｃｍ２以下、特に０．５ｍｇ／ｃｍ２以下である。質量減少が少ない程、強化ガラスが薬品に侵食され難くなり、フォトレジスト工程等で強化ガラスを適正に処理することができる。
【００７２】
本発明の強化ガラスは、耐薬品性に優れるため、表面上に各種機能膜を形成し易い。よって、本発明の強化ガラスは、表面上に各種機能膜を有することが好ましい。機能膜として、例えば、導電性を付与するための透明導電膜、反射率を低下させるための反射防止膜、防眩機能を付与して、視認性を高めたり、タッチペン等での書き味を高めるためのアンチグレア膜、指紋の付着を防止して、撥水性、撥油性を付与するための防汚膜等が好ましい。透明導電膜は、タッチセンサー用の電極として機能し、例えば、ディスプレイデバイス側になるべき表面に形成されることが好ましい。透明導電膜として、例えば、スズドープ酸化インジウム（ＩＴＯ）、フッ素ドープ酸化スズ（ＦＴＯ）、アンチモンドープ酸化スズ（ＡＴＯ）等が用いられる。特に、ＩＴＯは、電気抵抗が低いため好ましい。ＩＴＯは、例えば、スパッタリング法により形成することができる。また、ＦＴＯ、ＡＴＯは、ＣＶＤ（Ｃｈｅｍｉｃａｌ  Ｖａｐｏｒ  Ｄｅｐｏｓｉｔｉｏｎ）法により形成することができる。反射防止膜は、観察者側になるべき表面に形成される。また、タッチパネルと強化ガラス（カバーガラス）との間に空隙がある場合、強化ガラスの裏面側（ディスプレイデバイス側とは反対側）になるべき表面にも反射防止膜を形成することが好ましい。反射防止膜は、例えば、相対的に屈折率が低い低屈折率層と相対的に屈折率が高い高屈折率層とが交互に積層された誘電体多層膜であることが好ましい。反射防止膜は、例えば、スパッタリング法、ＣＶＤ法等により形成することができる。アンチグレア膜は、強化ガラスをカバーガラスとして使用する場合、観察者側になるべき表面に形成される。アンチグレア膜は、凹凸構造を有することが好ましい。凹凸構造は、強化ガラスの表面を部分的に覆う島状の構造であってもよい。また、凹凸構造は、規則性を有していないことが好ましい。これにより、アンチグレア機能を高めることができる。アンチグレア膜は、例えば、スプレー法によりＳｉＯ２等の透光性材料を塗布し、乾燥させることにより形成することができる。防汚膜は、強化ガラスをカバーガラスとして使用する場合、観察者側になるべき表面に形成される。防汚膜は、主鎖中にケイ素を含む含フッ素重合体を含むことが好ましい。含フッ素重合体として、主鎖中に、−Ｏ−Ｓｉ−Ｏ−ユニットを有し、且つフッ素を含む撥水性の官能基を側鎖に有する重合体が好ましい。含フッ素重合体は、例えば、シラノールを脱水縮合することにより合成することができる。反射防止膜と防汚膜を形成する場合、反射防止膜の上に防汚膜を形成することが好ましい。更にアンチグレア膜を形成する場合、まずアンチグレア膜を形成し、その上に、反射防止膜及び／又は防汚膜が形成することが好ましい。
【００７３】
本発明の強化ガラス板は、上記の強化ガラスからなることを特徴とする。よって、本発明の強化ガラス板の技術的特徴（好適な特性、好適な成分範囲等）は、本発明の強化ガラスの技術的特徴と重複する。ここでは、本発明の強化ガラス板の技術的特徴について、重複部分の説明を省略する。
【００７４】
本発明の強化ガラス板において、表面の平均表面粗さ（Ｒａ）は、好ましくは１０Å以下、８Å以下、６Å以下、４Å以下、３Å以下、特に２Å以下である。平均表面粗さ（Ｒａ）が大きい程、強化ガラス板の機械的強度が低下する傾向がある。ここで、平均表面粗さ（Ｒａ）は、ＳＥＭＩ  Ｄ７−９７「ＦＰＤガラス基板の表面粗さの測定方法」に準拠した方法により測定した値を指す。
【００７５】
本発明の強化ガラス板において、長さ寸法は５００ｍｍ以上、７００ｍｍ以上、特に１０００ｍｍ以上が好ましく、幅寸法は５００ｍｍ以上、７００ｍｍ以上、特に１０００ｍｍ以上が好ましい。強化ガラス板を大型化すると、例えば、大型ＴＶ等のディスプレイの表示部のカバーガラスとして好適に使用可能になる。
【００７６】
本発明の強化ガラス板において、板厚は２．０ｍｍ以下、１．５ｍｍ以下、１．３ｍｍ以下、１．１ｍｍ以下、１．０ｍｍ以下、０．８ｍｍ以下、特に０．７ｍｍ以下が好ましい。一方、板厚が薄過ぎると、所望の機械的強度を得難くなる。よって、板厚は０．１ｍｍ以上、０．２ｍｍ以上、０．３ｍｍ以上、０．４ｍｍ以上、特に０．５ｍｍ以上が好ましい。
【００７７】
本発明に係る強化用ガラスは、ガラス組成として、質量％で、ＳｉＯ２  ５０〜８０％、Ａｌ２Ｏ３  １０〜３０％、Ｌｉ２Ｏ  ０〜２％、Ｎａ２Ｏ  ５〜２５％、Ｐ２Ｏ５  ０〜１０％を含有し、実質的にＡｓ２Ｏ３、Ｓｂ２Ｏ３、ＰｂＯ、及びＦを含有しないことを特徴とする。よって、本発明に係る強化用ガラスの技術的特徴（好適な特性、好適な成分範囲等）は、本発明の強化ガラスの技術的特徴と重複する。ここでは、本発明に係る強化用ガラスの技術的特徴について、重複部分の説明を省略する。
【００７８】
本発明に係る強化用ガラスは、４３０℃のＫＮＯ３溶融塩中でイオン交換処理する場合、表面の圧縮応力層の圧縮応力値が３００ＭＰａ以上、且つ応力深さが１０μｍ以上になることが好ましく、表面の圧縮応力が６００ＭＰａ以上、且つ応力深さが３０μｍ以上になることが更に好ましく、表面の圧縮応力が７００ＭＰａ以上、且つ応力深さが３０μｍ以上になることが特に好ましい。
【００７９】
イオン交換処理の際、イオン交換温度（特に、ＫＮＯ３溶融塩の温度）は、３００〜５５０℃、３４０〜５００℃、３６０〜４８０℃、特に３６０〜４６０℃が好ましい。イオン交換時間は、１〜１０時間、１〜９時間、特に１〜８時間が好ましい。このようにすれば、圧縮応力層を適正に形成し易くなる。本発明の強化用ガラスは、上記のガラス組成を有するため、比較的低温でも適正な圧縮応力層を形成することができ、イオン交換液や強化用ガラスの昇降温に伴うコスト増を可及的に抑制することができる。また、本発明に係る強化用ガラスは、上記のようにガラス組成が規制されているため、ＫＮＯ３溶融塩とＮａＮＯ３溶融塩の混合物等を使用しなくても、圧縮応力層の圧縮応力値や応力深さを大きくすることができる。
【００８０】
以下のようにして、本発明に係る強化用ガラス、強化ガラス、及び強化ガラス板を作製することができる。
【００８１】
まず上記のガラス組成になるように調合したガラス原料を連続溶融炉に投入して、１５００〜１６００℃で加熱溶融し、清澄した後、成形装置に供給した上で板状等に成形し、徐冷することにより、ガラス板等を作製することができる。
【００８２】
ガラス板を成形する方法として、オーバーフローダウンドロー法を採用することが好ましい。オーバーフローダウンドロー法は、大量に高品位なガラス板を作製できると共に、大型のガラス板も容易に作製できる方法であり、またガラス板の表面の傷を可及的に低減することができる。
【００８３】
オーバーフローダウンドロー法以外にも、種々の成形方法を採用することができる。例えば、フロート法、ダウンドロー法（スロットダウン法、リドロー法等）、ロールアウト法、プレス法等の成形方法を採用することができる。
【００８４】
次に、得られた強化用ガラスを強化処理することにより、強化ガラスを作製することができる。強化ガラスを所定寸法に切断する時期は、強化処理の前でもよいが、デバイスの製造効率の観点から、強化処理の後に行うことが好ましい。
【００８５】
強化処理として、イオン交換処理が好ましい。イオン交換処理の条件は、特に限定されず、ガラスの粘度特性、用途、厚み、内部の引っ張り応力、寸法変化等を考慮して最適な条件を選択すればよい。例えば、イオン交換処理は、３００〜５５０℃のＫＮＯ３溶融塩中に、強化用ガラスを１〜８時間浸漬することで行うことができる。特に、ＫＮＯ３溶融塩中のＫイオンをガラス中のＮａ成分とイオン交換すると、ガラス表面に圧縮応力層を効率良く形成することができる。
【実施例】
【００８６】
以下、実施例に基づいて、本発明を説明する。なお、以下の実施例は、単なる例示である。本発明は、以下の実施例に何ら限定されない。
【００８７】
表１〜４は、本発明の実施例（試料Ｎｏ．１〜２２）を示している。
【００８８】
【表１】
2014073953.tif 000002
【００８９】
【表２】
2014073953.tif 000003
【００９０】
【表３】
2014073953.tif 000004
【００９１】
【表４】
2014073953.tif 000005
【００９２】
次のようにして表中の各試料を作製した。試料Ｎｏ．１〜１６については、表中のガラス組成になるように、ガラス原料を調合し、白金ポットを用いて１６００℃で８時間溶融した。試料Ｎｏ．１７〜２２については、表中のガラス組成になるように、ガラス原料を調合し、白金ポットを用いて１６００℃で２１時間溶融した。その後、得られた溶融ガラスをカーボン板の上に流し出して、板状に成形した。得られたガラス板について、種々の特性を評価した。
【００９３】
密度は、周知のアルキメデス法によって測定した値である。
【００９４】
歪点Ｐｓ、徐冷点Ｔａは、ＡＳＴＭ  Ｃ３３６の方法に基づいて測定した値である。
【００９５】
軟化点Ｔｓは、ＡＳＴＭ  Ｃ３３８の方法に基づいて測定した値である。
【００９６】
高温粘度１０４．０ｄＰａ・ｓ、１０３．０ｄＰａ・ｓ、１０２．５ｄＰａ・ｓにおける温度は、白金球引き上げ法で測定した値である。
【００９７】
ヤング率Ｅは、周知の共振法で測定した値である。
【００９８】
熱膨張係数αは、ディラトメーターで測定した値であり、３０〜３８０℃の温度範囲における平均値である。
【００９９】
液相温度ＴＬは、標準篩３０メッシュ（篩目開き５００μｍ）を通過し、５０メッシュ（篩目開き３００μｍ）に残るガラス粉末を白金ボートに入れた後、温度勾配炉中に２４時間保持して、結晶の析出する温度を測定した値である。
【０１００】
液相粘度ｌｏｇηＴＬは、液相温度におけるガラスの粘度を白金球引き上げ法で測定した値である。
【０１０１】
耐薬品性は、８０℃、１０質量％の塩酸水溶液に２４時間浸漬させた後の質量減少である。次のようにして、各試料の質量減少を測定した。まず塩酸水溶液に浸漬させる前の各試料の質量と表面積を測定した。次に、各試料を塩酸水溶液に浸漬させた後、各試料の質量を測定した。最後に、（浸漬前の質量−浸漬後の質量）／（浸漬前の表面積）の式により、質量減少を算出した。
【０１０２】
表１〜４から明らかなように、試料Ｎｏ．１〜２２は、密度が２．４８ｇ／ｃｍ３以下、熱膨張係数が８０×１０−７〜９６×１０−７／℃、耐薬品性が７９．３ｍｇ／ｃｍ３以下であり、強化ガラスの素材、つまり強化用ガラスとして好適であった。また液相粘度が１０４．０ｄＰａ・ｓ以上であるため、オーバーフローダウンドロー法で板状に成形可能であり、しかも１０２．５ｄＰａ・ｓにおける温度が１６３２℃以下であるため、生産性が高く、大量のガラス板を安価に作製し得るものと考えられる。
【０１０３】
続いて、試料Ｎｏ．１〜１６の両表面に光学研磨を施した後、４４０℃のＫＮＯ３溶融塩（使用履歴がないＫＮＯ３溶融塩）中に６時間浸漬することにより、イオン交換処理を行った。また、試料Ｎｏ．１７〜２２の両表面に光学研磨を施した後、４３０℃のＫＮＯ３溶融塩（使用履歴がないＫＮＯ３溶融塩）中に４時間浸漬することにより、イオン交換処理を行った。次に、イオン交換処理後に各試料の表面を洗浄した。最後に、表面応力計（株式会社東芝製ＦＳＭ−６０００）を用いて観察される干渉縞の本数とその間隔から表面の圧縮応力層の圧縮応力値（ＣＳ）と応力深さ（ＤＯＬ）を算出した。算出に当たり、各試料の屈折率を１．５１、光学弾性定数を３０［（ｎｍ／ｃｍ）／ＭＰａ］とした。
【０１０４】
なお、強化処理前後で、ガラス表層におけるガラス組成が微視的に異なるものの、ガラス全体として見た場合、ガラス組成は実質的に相違しない。
【０１０５】
表１〜４から明らかなように、試料Ｎｏ．１〜２２について、ＫＮＯ３溶融塩を用いて、イオン交換処理を行ったところ、その表面の圧縮応力層の圧縮応力値は８７３ＭＰａ以上、応力深さは３３μｍ以上であった。
【産業上の利用可能性】
【０１０６】
本発明の強化ガラス及び強化ガラス板は、携帯電話、デジタルカメラ、ＰＤＡ等のカバーガラス、或いはタッチパネルディスプレイ等のガラス基板として好適である。また、本発明の強化ガラス及び強化ガラス板は、これらの用途以外にも、高い機械的強度が要求される用途、例えば窓ガラス、磁気ディスク用基板、フラットパネルディスプレイ用基板、太陽電池用カバーガラス、固体撮像素子用カバーガラス、食器への応用が期待できる。